본 발명 의 다양 한 실시 태양 은 약 40 % 내지 약 70 % 의 범위 의 다공도 를 가지 는 알루미늄 티타 네이트 벽 유동 모 놀 리스 를 포함 한다 . 이러 한 유형 의 추가 의 실시 태양 은 1000 ℃ 에서 측정 할 때 약 25 x 10 - 7 / ℃ 미만 의 열팽창 계수 를 가진다 . 더 상세 한 실시 태양 은 1000 ℃ 에서 측정 할 때 약 15 x 10 - 7 / ℃ 미만 의 CTE 를 가진다 . 다른 실시 태양 에서 , 벽 유동 모 놀 리스 는 알루미늄 티타 네이트 , 코디 어 라이트 및 규소 카바이드 로부터 선택 되 는 물질 을 포함 한다 .